РЕЗИНОВАЯ СМЕСЬ И ШИНА

2
ас
1. Резиновая смесь, содержащая осажденный диоксид кремния, в которой удельная площадь поверхности, определенная по адсорбции бромида цетилтриметиламмония (СТАВ) (м/г), и распределение А (нм) диаметра первичных агрегатов, определенное акустическим измерением распределения частиц по размерам, осажденного диоксида кремния удовлетворяют уравнению (I):
2. Резиновая смесь по п.1, в которой потери при прокаливании (% снижения массы при нагреве до 750°C в течение 3 ч) и потери при нагреве (% снижения массы при нагреве до 105°C в течение 2 ч) осажденного диоксида кремния удовлетворяют уравнению (II), представленному далее:
3. Резиновая смесь по п.1, в которой распределение диаметра первичных агрегатов, определенное акустическим измерением распределения частиц по размерам, осажденного диоксида кремния составляет 1 мкм или менее.
2
4. Резиновая смесь по п.1, в которой СТАВ осажденного диоксида кремния составляет 50-250 м/г.
5. Резиновая смесь по п.1, в которой каучуковый компонент является, по меньшей мере, одним каучуком, выбранным из натурального каучука и/или синтетического диенового каучука, и осажденный диоксид кремния вводится в количестве 10-150 мас.ч. , на 100 мас.ч., каучукового компонента.
6. Резиновая смесь по п.1, в которой силановое связующее дополнительно вводится в количестве 1-20 мас.% по отношению к количеству вводимого осажденного диоксида кремния.
7. Резиновая смесь по п.6, в которой силановое связующее является, по меньшей мере, одним соединением, выбранным из группы, состоящей из:
соединения, представленного формулой (III):
n
2n+1
(где A является CHO (n является целым числом 1-3) или атомом хлора; В является алкильной группой с 1-3 атомами углерода; m является целым числом 1-3; a является целым числом 1-9; b является целым числом 1 или более и может иметь распределение; при условии, когда m равно 1, два B могут быть одинаковыми или различными и, когда m равно 2 или 3, два или три A могут быть одинаковыми или различными);
соединения, представленного формулой (IV), приведенной далее:
n
2n+1
(где A является CHO (n является целым числом 1-3) или атомом хлора; B является алкильной группой с 1-3 атомами углерода; Y является меркапто группой, винильной группой, аминогруппой, глицидокси группой или эпоксидной группой; m является целым числом 1-3; с является целым числом 0-9; при условии, когда m равно 1, два B могут быть одинаковыми или различными и, когда m равно 2 или 3, два или три А могут быть одинаковыми или различными); и
соединения, представленного формулой (V), приведенной далее:
n
2n+1
(где A является CHO (n является целым числом 1-3) или атомом хлора; В является алкильной группой с 1-3 атомами углерода; Z является бензотиазолильной группой, N,N-диметилтиокарбамоильной группой или метакрилоильной группой; m является целым числом 1-3; а является целым числом 1-9; b является целым числом 1 или более и может иметь распределение; при условии, когда m равно 1, два B могут быть одинаковыми или различными, и, когда m равно 2 или 3, два или три A могут быть одинаковыми или различными).
8. Резиновая смесь по п.1, в которой газовая сажа дополнительно добавляется в качестве армирующего наполнителя в количество 80 мас.ч., или менее на 100 мас.ч., каучукового компонента, и общее количество в смеси газовой сажи и осажденного диоксида кремния 120 мас.ч. или менее.
9. Шина, изготовленная с применением резиновой смеси по п.1 в любом резиновом элементе шины.